(57)【特許請求の範囲】
【請求項１】
油中に結晶性乱層構造の窒化硼素微粉末を有効量分散して含有することを特徴とするエンジン潤滑油。
【請求項２】
油中に一次粒子の平均粒径が１μｍ以下の結晶性乱層構造の窒化硼素微粉末及び一次粒子の平均粒径が１μｍ以下の六方晶系の窒化硼素微粉末を分散して含有しており、窒化硼素微粉末の５０重量％以上が結晶性乱層構造の窒化硼素微粉末であることを特徴とするエンジン潤滑油。
【請求項３】
油中に分散している窒化硼素微粉末の一次粒子の平均粒径が０．５μｍ以下である請求項１又は２に記載のエンジン潤滑油。
【請求項４】
油中に分散している窒化硼素微粉末の量が０．０２〜５０重量％である請求項１〜３のいずれかに記載のエンジン潤滑油。
【請求項５】
電子顕微鏡で観察される前記窒化硼素微粉末の一次粒子の５０重量％以上が略球形状又は略円板形状を有するものである請求項１〜４のいずれかに記載のエンジン潤滑油。
【請求項６】
油が石油系の油、エステル類の合成油又は石油系の油とエステル類の合成油の混合油である請求項１〜５のいずれかに記載のエンジン潤滑油。
【請求項７】
油中に窒化硼素微粉末の分散剤として非イオン界面活性剤、陰イオン界面活性剤、陽イオン界面活性剤、両性界面活性剤、油溶性界面活性剤から選ばれる１種以上が添加されている請求項１〜６のいずれかに記載のエンジン潤滑油。
【請求項８】
油中に酸化防止剤、粘度指数向上剤、流動点降下剤、腐敗防止剤、防錆剤、極圧添加剤及び泡消し剤から選ばれる１種以上が添加されている請求項１〜７のいずれかに記載のエンジン潤滑油。
【請求項９】
請求項１〜８のいずれかに記載のエンジン潤滑油を使用することを特徴とするエンジンの潤滑方法。
【請求項１０】
市販のエンジン潤滑油に混合して有効量の結晶性乱層構造の窒化硼素微粉末を含有するエンジン潤滑油とするための、結晶性乱層構造窒化硼素微粉末を油中に高濃度に分散させたことを特徴とするエンジンの潤滑剤。
【請求項１１】
有効量の結晶性乱層構造窒化硼素微粉末を油中に分散して潤滑を行うことを特徴とするエンジンの潤滑方法。
【発明の詳細な説明】
【０００１】
【発明の属する技術分野】
本発明は各種内燃機関の潤滑に使用するエンジン潤滑油ないしエンジン潤滑剤並びにエンジン潤滑方法に関する。
本発明は、さらにベアリング、ギア、その他の回転ないし摺動部材、特に高負荷ないし高温にさらされる場合に対する一般的潤滑油にも関する。
【０００２】
【従来の技術】
エンジン潤滑油として固体潤滑剤である二硫化モリブデン粉末を添加したものが提案されている。二硫化モリブデン粉末を添加したエンジン潤滑油には添加効果が認められるが、使用実績がそれほどないのは添加効果が顕著でなく、得られる効果の割りにコストがかかるためであると推定される。
【０００３】
窒化硼素（ＢＮ）は硼素と窒素からなる化合物であるが、窒化硼素には炭素とほぼ同じ結晶構造を有する多形が存在する。炭素には無定形の炭素、六角形の網目層が積層した構造を有する六方晶系等の黒鉛及び立方晶系ダイヤモンドがある。これらの内、固体潤滑性を示すのは六角形の網目層が積層した構造を有する層間で顕著な劈開性を示す六方晶系等の黒鉛である。窒化硼素の場合にも無定形窒化硼素（以下、ａ−ＢＮという）、六角形の網目層が二層周期で積層した構造を有する六方晶系の窒化硼素（以下、ｈ−ＢＮという）、六角形の網目層が三層周期で積層した構造の菱面体晶窒化硼素（以下、ｒ−ＢＮという）、六角形の網目層がランダムに積層した乱層構造窒化硼素（以下、ｔ−ＢＮという）及び高圧相の立方晶窒化硼素（以下、ｃ−ＢＮという）が知られている。
【０００４】
ｈ−ＢＮ結晶には六方晶系の黒鉛結晶と同様の劈開性があって良好な固体潤滑性を示すことが知られている。ｈ−ＢＮ結晶の潤滑性の由来は、黒鉛結晶の場合と同じく二次元の六角網目層間の結合が弱いファンデアワールス結合であり、この面で顕著な劈開性を示し、層間で鱗片状に劈開した結晶粒子が互いに滑りやすいという性質があるためであると理解される。
【０００５】
純度の高いｈ−ＢＮ粉末の焼結体は無色又は白色で電気絶縁性に優れ、黒鉛より耐酸化性が高く、黒鉛のように炭素が鉄系材料と反応して溶け込んだりせず、鉄系材料とは反応しにくいので鉄系材料には焼き付かないという好ましい性質がある。この意味で、ｈ−ＢＮは固体潤滑材として、特に鉄鋼系材料の潤滑に適した潤滑材である。
【０００６】
ｈ−ＢＮの潤滑性を利用した用途の例として、特開昭６１−２６１３９７号には窒化硼素微粉末をエステル類の油脂に０．０１〜３０重量％をホモジナイザー等で分散して添加した潤滑油が提案されている。また、特開昭６３−１３５４９６号には、平均粒径がいずれも２０μｍ以下のｈ−ＢＮ粉末とポリエーテルエーテルケトン粉末を流動性油脂中に分散させた耐熱性と摩擦低減効果の優れた潤滑油が開示されている。
【０００７】
【発明が解決しようとする課題】
潤滑油に添加する窒化硼素粉末としては、ａ−ＢＮの粉末には吸湿性があって不安定で適さないので、専ら吸湿性のないｈ−ＢＮ粉末が使用されている。しかし、ｈ−ＢＮ粉末についても値段が安くないため、コストがかなり嵩んでも成り立つような特殊な用途の潤滑油としてしか使用されていない。また、ｒ−ＢＮやｔ−ＢＮについてはまだ実験室的な試作段階にやっと到達したにすぎず、収率よく安価に合成できる方法が知られていないため、具体的な用途を論ずる以前の段階である。
【０００８】
本発明の目的は、コストパーフォーマンスに優れたエンジン潤滑油ないし同添加用潤滑剤を提供することにある。また、本発明は別の視点として、かかるエンジン潤滑油（ないし、同添加用潤滑剤）を用いたエンジンの潤滑方法を提供することを目的とする。
【０００９】
【課題を解決するための手段】
本発明の第１の視点において、本発明のエンジン潤滑油は、油中に結晶性ｔ−ＢＮ微粉末を有効量分散して含有することを特徴とする。
第２の視点において、本発明のエンジン潤滑油は、油中に一次粒子の平均粒径が１μｍ以下の結晶性ｔ−ＢＮ微粉末及び一次粒子の平均粒径が１μｍ以下のｈ−ＢＮ微粉末を分散して含有しており、窒化硼素微粉末の５０重量％以上が結晶性ｔ−ＢＮ微粉末であることを特徴とする。
さらに第３の視点において、本発明のエンジンの潤滑方法は、有効量の結晶性ｔ−ＢＮ微粉末を含有するエンジン潤滑液を使用してエンジンを潤滑することを特徴とする。
【００１０】
本発明では二次元の網目層からなる結晶構造が発達して［００４］位置にシャープな回折線を示し、かつｈ−ＢＮ特有の網目層の規則的な積層構造の存在を意味する［１０２］位置の回折線が全く又は殆ど認められない窒化硼素を結晶性ｔ−ＢＮという。
【００１１】
他方、資源・素材学会誌Ｖｏｌ．１０５，Ｎｏ２．ｐ２０１，１９８９等にはａ−ＢＮをｔ−ＢＮであると説明している。しかし、同文献中でｔ−ＢＮと呼んでいる窒化硼素粉末のＣｕＫα線による粉末Ｘ線回折図はｈ−ＢＮの［００２］回折線の位置と隣合う［１００］及び［１０１］の位置に２つのブロードな回折線のみを示し（本明細書では、説明の便宜上窒化硼素粉末の粉末Ｘ線回折図の回折線の位置をｈ−ＢＮの回折線の指数で表す。以下同じ）、［００４］回折線の位置に回折線が全くあるいは殆ど認められない。上記ａ−ＢＮの粉末Ｘ線回折図は図１に示したａ−ＢＮの粉末Ｘ線回折図と同様のものであり、上記ａ−ＢＮをｔ−ＢＮであるとするのは適当でない。
【００１２】
窒化硼素は黒鉛等の他の固体潤滑剤と比べて化学的に安定であり、空気中では１０００℃近くまで酸化ず、鉄鋼材料には焼き着きにくいという特徴がある。図１、図２及び図３に、ａ−ＢＮ粉末、ｈ−ＢＮ粉末及び結晶性ｔ−ＢＮ微粉末の粉末Ｘ線回折図の例をそれぞれ示す。窒化硼素を９００℃以下の低温で合成すると、図１に示すように、粉末Ｘ線回折図のｈ−ＢＮの［００２］の位置と、隣接する［１００］及び［１０１］の位置に対応する位置とに幅の広い（ブロードな）２つの回折線を示すａ−ＢＮ粉末が得られる。このａ−ＢＮ粉末を１０５０℃より高い温度で熱処理すると結晶化が始まる。結晶化が進むとｈ−ＢＮの［００２］回折線に対応する回折線が半価幅が小さく、強いピークの回折線に変化する。このとき同時に［００４］回折線も半価幅が小さくシャープな回折線として現れる。
【００１３】
【発明の実施の形態】
なお、本願において、数値範囲の記載は、上、下限のみでなく、その中間の任意の値を代表するものとする。特に少なくとも所定範囲の１０分の１単位の任意の値を包含するものとする。
結晶性ｔ−ＢＮ微粉末は、具体的には、無水硼酸、尿素及び任意成分として硼酸ナトリウム等の硼酸アルカリを含む混合原料を非酸化性雰囲気に保持した反応容器中で加熱し、１１００℃以下（好ましくは９５０℃以下）で反応させてａ−ＢＮを生成させ、次いで（必要に応じ硼酸アルカリの共存する状態で）１２００〜１５００℃（好ましくは１２００〜１４００℃、より好ましくは１２５０〜１３５０℃）で加熱し、結晶性ｔ−ＢＮに結晶化させることによって高収率で合成できる。得られた反応物を（好ましくは熱水で）水洗（必要に応じ酸洗をも含む）して精製し、アルカリや酸化硼素等の可溶性成分を除けば、一次粒子の平均粒径が１μｍ以下の結晶性ｔ−ＢＮ微粉末を高収率で製造でき、安価に量産できる。なお、１４５０℃以上（特に１５００℃以上に温度を上げれば、ｈ−ＢＮ化が始まり、さらに高温にすれば、ｈ−ＢＮが任意の量比で生成する。この合成方法によれば、結晶化させる温度と時間を変化させることによって一次粒子の粒径を変化させることができ、ｈ−ＢＮと結晶性ｔ−ＢＮが種々の割合で共存する窒化硼素微粉末を合成することができる。この新規な合成方法は先に出願された特願平９−２１０５２号に説明済みであり、必要に応じその詳細は、本願に引用をもって援用される。
【００１４】
上記により合成され、精製された結晶性ｔ−ＢＮ微粉末は通常粒径が１μｍ以下の微細な一次粒子が凝集した二次粒子となっているが、強制的に分散させれば大部分が一次粒子である結晶性ｔ−ＢＮ微粉末の分散体とすることができる。分散は必要に応じ（ジルコニア質等の）セラミックスのビーズやボールを粉砕メディアとするアトリションミル、ボールミル、その他（２本式又は３本式を含む）ロール式の剪断性ミル等を用いての湿式粉砕、或いはジェットミル等の乾式粉砕により、たとえば平均粒径が１μｍ以下（好ましくは平均粒径が０．５μｍ以下、０．３μｍ以下、さらには０．１μｍ以下）の微細な一次粒子にまで解砕、かつ解離できる。この結晶性ｔ−ＢＮ微粉末にはａ−ＢＮ粉末に見られるような吸湿性がなく、安定で耐酸化性もある。
前述の製造方法によれば、ｈ−ＢＮについても同様な粒度分布を有する微粉末の提供が可能であり、ｈ−ＢＮを部分的に含有する主として結晶性ｔ−ＢＮからなる結晶性窒化硼素微粉末も量産可能である。ｈ−ＢＮへの結晶化は、結晶性ｔ−ＢＮをさらに１５００℃以上（好ましくは約１８５０℃程度まで、さらには１６００〜１８００℃、１７５０〜１８００℃など）で所定時間熱処理することにより、工業的に実現できる。この製造方法により得られるｈ−ＢＮ微粉末及び結晶性ｔ−ＢＮ微粉末の一次粒子はいずれも劈開性を有する微細な結晶からなり、ｈ−ＢＮ微粉末及び結晶性ｔ−ＢＮ微粉末、特に結晶性ｔ−ＢＮ微粉末は一層優れた固体潤滑性を示す。
【００１５】
本発明の特定の視点においてエンジン潤滑油に分散させる窒化硼素微粉末を一次粒子の平均粒径が１μｍ以下の微粉末とする理由は、窒化硼素微粉末が微細であればあるほど狭小な空間に入り込みやすく、エンジン潤滑油としての機能を発揮しやすいためである。油中に分散させる窒化硼素微粉末の一次粒子の平均粒径は細かい方が潤滑性に優れており、特には０．５μｍ以下、０．３μｍ以下、或いは０．２μｍ以下、さらには０．１μｍ以下のものが好ましい。特に結晶性ｔ−ＢＮの微細な一次粒子は二次粒子を形状してもその凝集力がそれほど大きくなく、エンジン潤滑油としての使用時の剪断力により次第に一次粒子又はより小さな二次粒子に解離して分散するので、一次粒子の粒径の小さなものを用いれば良好なエンジン潤滑油としての機能を発揮できる。二次粒子の粒径の目安としては、さらに、必要に応じエンジンオイルストレーナの網目が目詰まりしないよう考慮して定めればよく、通例１０μｍ以下であればよいと考えられる。
【００１６】
また、エンジン潤滑油中に分散させた窒化硼素微粉末は、結晶性ｔ−ＢＮ微粉末を５０重量％以上含む窒化硼素微粉末であるのが好ましい。本発明にいう結晶性ｔ−ＢＮ微粉末とは、典型的には、二次元の網目層の結晶化が進んでいてｈ−ＢＮ結晶の［００２］位置と［００４］位置にある回折線に対応する回折線の半価幅がいずれも小さい（ＣｕＫα線で得られる粉末Ｘ線回折図の２θが約５５°にある［００４］回折線の半価幅が０．６°以下）シャープな回折線となっている一方、積層構造に規則性があることを示すｈ−ＢＮ結晶に特有の［１０２］回折線が殆ど又は全く認められず、ｈ−ＢＮの［１００］回折線と「１０１」回折線に対応する回折線が一つの回折線（ｔ−ＢＮの［１０］回折線）となっているものである。このｔ−ＢＮの［１０］回折線の高角度側が漸減するパターンのＸ線回折線となっていることは、二次元の結晶化が進んでいるけれども、六角網目層の積み重なり方（積層のパターン）に全く規則性がない乱層構造の結晶性ｔ−ＢＮであることを意味する。本発明において結晶性ｔ−ＢＮであるということは、典型的には、ｈ−ＢＮ結晶の粉末Ｘ線回折図の［１００］、［１０１］及び［１０２］の回折線に対応する各回折線の占める面積（各回折線の強度に比例する）Ｓ100、Ｓ101及びＳ102の間にＳ102／（Ｓ100＋Ｓ101）≦０．０２の関係があるものとして数値的に規定することができる。
【００１７】
エンジン潤滑油の油中に分散させる窒化硼素微粉末は、たとえば分散性のよいアルコール等の媒体を用いて湿式で分散処理した二次粒子の平均粒径が５μｍ以下（さらに３μｍ以下、２μｍ以下、より好ましくは１μｍ以下）の微粉末を使用するのが好ましい。エンジン潤滑油中の窒化硼素微粉末の二次粒子は使用中に徐々に解砕が進んで微細な二次粒子、さらには一次粒子となり、次第に一次粒子の割合が増加し、より優れた潤滑性を発揮するようになる。したがって、初期には有る程度大きい二次粒子を多く含む窒化硼素微粉末が分散されたエンジン潤滑油であってもよい。本発明のエンジン潤滑油に用いる結晶性ｔ−ＢＮ微粉末としては、一次粒子の平均粒径が０．５μｍ以下、０．２μｍ以下、さらには０．１μｍ以下（ナノメータオーダー）と極めて細かく、均一な粒度分布（粒径が揃った）を有するものが好適である。
【００１８】
結晶性ｔ−ＢＮ微粉末は、乾いた微粉末のままでも潤滑性を示すが、エンジン潤滑油では窒化硼素微粉末を潤滑がなされる狭小な局所に送り込めるように油と混合して油中に分散させる。但し、粉体のままＢＮ微粉末を貯蔵し、必要に応じて油中に分散、混合して用いることもできる。エンジン潤滑油の油としては、石油系の油、分散性が良好なエステル類の合成油又は石油系の油とエステル類の合成油の混合油を用いることができ、油は使用の目的と条件によって最適な組み合わせを選定すればよい。
【００１９】
なお、実用保存形態としては、添加用潤滑剤（ないしマスター液）として、高濃度に分散した状態で取扱うことができ、マスター液を所定量通常のエンジンオイルに添加することによって、実際のエンジン潤滑を行うことができる。しかし、当初からエンジンオイル中に所定のＢＮ微粉末を分散含有させておくこともできる。添加用潤滑剤としての分散状態は、エンジンオイルへの添加時に易分散性を確保できること、沈降、凝集が生じないこと、流動性が確保できること、等を考慮して定めればよく、ＢＮの濃度に特に制限はない。添加用潤滑剤中のＢＮ量は有効量以上でおよそ、７０重量％まで、好ましくは０．１〜５０重量％、１〜３０重量％等がその目安であるが、用いる液剤の粒度及び分散剤等の性能、量比によってこの範囲は適宜可変であり、またＢＮの濃度は使用目的に応じて選定することができる。
【００２０】
結晶性ｔ−ＢＮないしｈ−ＢＮは安定であるため、本発明のエンジン潤滑油の油には、市販されているエンジン潤滑油をそのまま使用できる。窒化硼素微粉末を安定な懸濁状態に保てるように、エンジン潤滑油には分散剤として、非イオン界面活性剤、陰イオン界面活性剤、陽イオン界面活性剤、両性界面活性剤、油溶性界面活性剤から選ばれる１種以上を添加するのが好ましい。市販のエンジン潤滑油には使用時に潤滑油中に生成する燃焼生成物の生成と凝集をを抑制したり、潤滑特性を向上させる等の目的で添加される分散剤、清浄剤、酸化防止剤、腐食防止剤、さび止め剤、油性剤、極圧添加剤、油膜強化剤、摩耗防止剤、流動点降下剤、粘度指数向上剤、あわ消し剤などの各種添加剤が含まれており、本発明のエンジン潤滑油についても、酸化防止剤、粘度指数向上剤、腐敗防止剤、防錆剤、極圧添加剤、あわ消し剤から選ばれる１種以上を添加するのが好ましい。
【００２１】
窒化硼素微粉末、特に微細である結晶性ｔ−ＢＮ微粉末を油中に均一に分散させるには、上述の分散剤あるいは界面活性剤を添加してホモジナイザーで高速撹拌したり、ロールで練ったり、ボールミルやアトリションミル中で剪断力の作用下に混合粉砕するのが好ましい。エンジン潤滑油は、好ましくは濃い窒化硼素微粉末の懸濁液の状態に予め調製して保存しておき、使用に際して必要とする濃度となるように油で薄めて使用すると運搬や保存に際して嵩張らないので便利である。本発明のエンジン潤滑油では、窒化硼素微粉末は微細な結晶粉末であるほど少量の添加でも優れた潤滑性を発揮する。
【００２２】
二次元の結晶構造が発達した結晶性ｔ−ＢＮ微粉末を懸濁させたエンジン潤滑油がｈ−ＢＮ微粉末を懸濁させた潤滑油と比べて良好な潤滑特性を示す理由は明白ではないが、少なくとも網目層の積層の規則性の差（結晶性ｔ−ＢＮでは基本的にランダム）が主因であると考えられる。つまり、結晶性ｔ−ＢＮでは六角網目層間の結合強度がｈ−ＢＮ結晶の六角網目層間の結合強度より小さいので層間で滑りやすく、あるいは層間で劈開しやすく、結晶の六角網目層に平行な方向に方向性がないことから劈開性の鱗片状の結晶は網目層に平行ないずれの方向にも滑りやすいと考えられる。さらには、前述の製造方法で合成される結晶性ｔ−ＢＮ微粉末ではその一次粒子が微細であり（通常平均粒径１μｍ以下、０．３μｍ以下、さらには０．１μｍ以下であるナノメートルオーダーの微細な一次粒子からなる粒径１０μｍ以下の二次粒子の微粉末として得られる）、微細であって結晶性である窒化硼素の粒子ほど固体潤滑剤としての機能を発揮しやすいからであると考えられる。
【００２３】
結晶性窒化硼素微粉末は、１１００℃以下、好ましくは９５０℃以下の低温で合成されたａ−ＢＮを結晶化するときの温度と時間によって種々の結晶化の程度を有する窒化硼素微粉末が得られる。ｔ−ＢＮへの結晶化は１２００〜１５００℃、好ましくは１２００〜１４００℃、より好ましくは１３００±５０℃で進行させられる。温度をさらに上げて結晶化させれば、窒化硼素は最終的に高温で安定なｈ−ＢＮに転化する。結晶性ｔ−ＢＮ微粉末は１４５０℃以上で熱処理するとｈ−ＢＮへの転化が始まり、ｔ−ＢＮとｈ−ＢＮが混在した粉末になる。エンジン潤滑油中に分散させる窒化硼素微粉末は結晶性ｔ−ＢＮ微粉末の含有割合の多い方が優れた潤滑性を発揮する。優れた潤滑性を発揮させるため、好ましくは潤滑油に含まれる窒化硼素微粉末の５０重量％以上、（７０重量％以上、８０重量％以上、９０重量％以上、さらに９５重量％以上、９９重量％以上、実質的には全て）を結晶性ｔ−ＢＮ微粉末とするのが好ましい。窒化硼素微粉末中の結晶性ｔ−ＢＮ微粉末の含有割合は、粉末Ｘ線回折により得られる回折線の強度（回折線の有する面積）を混合割合が既知の標準の窒化硼素混合粉末図の粉末Ｘ線回折の強度を比較することによって測定できる。
【００２４】
ｈ−ＢＮや結晶性ｔ−ＢＮ微粉末は、細かい方が少ない添加量でも良好な潤滑効果を示す。このため、潤滑油中の窒化硼素微粉末の二次粒子の平均粒径は１０μｍ以下、５μｍ以下、さらには２μｍ以下（特に好ましくは１μｍ以下）とするのが好ましい。窒化硼素微粉末をアトリションミル等のミル中で粉砕すれば、二次粒子を主として一次粒子からなる微粉末にまで比較的容易に解砕できる。窒化硼素微粉末の粒度分布は、例えば沈降法によって測定でき、本発明において平均粒径は重量積算粒度分布の積算重量が５０重量％の位置の粒径をいう。また、一次粒子の平均粒径を求めるには、微粉末の走査型電子顕微鏡（ＳＥＭ）の拡大写真を撮影して測定する。
【００２５】
窒化硼素微粉末の平均粒径（二次粒径）が２μｍ以下、さらに１μｍ以下と細かければ、窒化硼素微粉末の粒子の多くが一次粒子にまで微細化されており、これによって潤滑油の潤滑性がさらに向上する。細かい窒化硼素微粉末は摺動面のミクロンオーダの小さな凹所に入り込むことができるので、エンジン潤滑油中には二次粒子の平均粒径が１μｍ以下、さらには０．５μｍ以下と細かい微粉末を分散させることによってさらに良好な潤滑性を付与できる。
【００２６】
エンジン潤滑油中に分散させる窒化硼素微粉末の量は、その使用条件によって適切で経済的な含有量が存在するが、良好な潤滑効果を付与できるとともに広範な使用条件をカバーできることから、エンジン潤滑油中の窒化硼素微粉末の分散量は０．０２〜５０重量％とするのが好ましい。混合量が０．０２重量％以下では得られる潤滑効果がはっきりせず、５０重量％を超えて混合すると均一な懸濁液にするのが難しくなるきらいがある。潤滑性をコストパーフォーマンスよく発揮させるには、窒化硼素微粉末の混合量を０．０５〜２０重量％、さらには０．１〜１０重量％とするのが好ましく、用途に応じては５重量％以下、或いは、２重量％以下、１重量％以下でもよい。
【００２７】
二次元の結晶構造が発達した結晶性ｔ−ＢＮ微粉末は、図５のＳＥＭ拡大写真に見られるように一次粒子の形状が略円板状又は略球形状を呈し、かつ優れた潤滑性能を有する。結晶性ｔ−ＢＮ微粉末の添加がエンジン潤滑油に優れた潤滑特性を付与し得ることから、本発明の潤滑油では好ましくは潤滑油中に含まれる窒化硼素微粉末の一次粒子の５０重量％以上、さらに好ましくは７０重量％以上（さらに８０重量％以上、９０重量％以上、最も好ましくは、実質的に全て）が略円板状又は略球形状である。窒化硼素微粉末の一次粒子の形状はＳＥＭの拡大写真によって観察でき、前述の製造方法で得られる結晶性ｔ−ＢＮ微粉末の一次粒子の粒径は、通常１μｍ以下と小さい。結晶性ｔ−ＢＮ微粉末の一次粒子がｈ−ＢＮの結晶粒子のように六角板状にならないのは、結晶性ｔ−ＢＮが二次元網目層の層間の積層関係に規則性を持たないためであると理解される。
【００２８】
エンジン潤滑油の油は使用条件に合わせて適切なものを選択できる。窒化硼素微粉末に対する良好な分散性を有する油、又は分散剤を添加することによって良好な分散性を付与できる油であればよく、油としては安価な石油系の油、分散性がよいエステル類の合成油又は石油系の油とエステル類の合成油の混合油を使用するのが好ましい。その一例として、市販品が安価に入手できることから市販のエンジン潤滑油又は市販のエンジン潤滑油と同等の油を使用するのが好ましい。
【００２９】
窒化硼素微粉末自体は油に対する分散性が必ずしも良好であるとは言えない。また、窒化硼素微粉末が細かくても、凝集している微粉末では安定して良好な潤滑性を発揮できない。窒化硼素微粉末を油中に分散させて潤滑性を発揮させるため、エンジン潤滑油中に分散剤を添加するのが好ましい。種々の分散剤を比較検討した結果、窒化硼素微粉末を油中に分散させるには非イオン界面活性剤、陰イオン界面活性剤、両性界面活性剤、油溶性界面活性剤が特に有用であることを認めた。すなわち、本発明のエンジン潤滑油の分散剤としては、非イオン界面活性剤、陰イオン界面活性剤、両性界面活性剤、油溶性界面活性剤から選ばれる１種以上を使用するのが好ましい。エンジン潤滑油に分散剤を添加しておけば、油との比重差によって窒化硼素微粉末が油中で沈降分離することがあっても再分散が容易である。これらの分散剤の内、特に好ましい分散剤は両性界面活性剤と油溶性界面活性剤である。
【００３０】
本発明のエンジン潤滑油には、使用される条件と油の種類に応じて分散剤以外の各種の添加剤を混合するのが好ましい。添加剤の具体的な例としては、酸化防止剤、粘度指数向上剤、流動点降下剤、腐敗防止剤、防錆剤、極圧添加剤及び消泡剤がある。これらの添加剤としては、市販されているエンジン潤滑油に添加されている公知の添加剤を好ましく使用できる。
【００３１】
【実施例】
以下、本発明のエンジン潤滑油を実施例によって具体的に説明するが、以下の実施例は本発明の一例であって、本発明のエンジン潤滑油は以下に説明する実施例に限定されない。即ち、本発明のエンジン潤滑油は、潤滑するエンジンの種類排気量、回転数、トルク、温度その他の各種条件に併せ、その各種視点に応じて適用可能である。
【００３２】
［実施例１］（結晶性ｔ−ＢＮ微粉末の製造）
［実施例１Ａ］
無水硼酸（Ｂ2Ｏ3）３．５ｋｇ、尿素（（ＮＨ2）2ＣＯ）５．３ｋｇ、硼砂（Ｎａ2Ｂ4Ｏ7・１０Ｈ2Ｏ）０．６３ｋｇからなる混合物を出発材料とし、この混合物を直径５３０ｍｍの蓋付きのステンレス鋼製反応容器に入れ、この反応容器を炉内に入れて２５０〜５００℃；５００〜６００℃、６００〜７００℃、７００〜８００℃、８００〜９００℃の多段階に各１０分かけて昇温し、９００±１０℃で１０分間保持して反応させた（合計１時間）。約１００℃で水蒸気が噴出し初め、２００℃で部分的に成分が溶融し始め反応が進みぶくぶくと泡だってガスの放出が続いた。さらに３５０〜４００℃まで水蒸気を主として放出し、９００℃に１０分間保持したところ生成ガスの放出が減少した。この状態で放冷して反応容器の蓋を開けて反応物を反応容器から取り出した。このとき、反応容器中の反応物はＢ2Ｏ3がほぼ反応完了したことを示す乾燥したバサバサのカルメ焼き状になっていた。反応容器中で反応物を解砕し、真空吸引により取り出し、さらに粉砕機（クラッシャー）にかけて粉砕し、１ｍｍパスの粉末を得た（以上、一次工程）。この生成粉末を、以下二次工程の出発材料とする。
【００３３】
セラミック（アルミナ）耐火物製の蓋付き容器（蓋は軽く閉止）に移し、蓋付き容器ごと電気炉に装入した。電気炉にＮ2又はＣＯ2を導入して非酸化性雰囲気とし温度を常温から１３００℃に１０時間かけて上げ、最後に約１３００℃に２時間保持し、放冷した。
【００３４】
蓋付き容器から取り出した粉末を８０〜８５℃のイオン中和し交換水（熱水）で十分に攪拌粉砕しつつ洗浄してアルカリ成分を除き、最後に酸（ＨＣｌ）で洗い中和し、さらに水洗しその後乾燥した。二次工程の出発原料１０ｋｇ当たり、洗浄後に約０．６〜０．６５ｋｇのｔ−ＢＮが得られた。これは一次工程の出発硼素重量に対し約２８．５％以上のｔ−ＢＮとなり収率は７０％以上の高率であり、しかも高純度であった。なお、一次工程産物から二次工程の熱処理まで１０〜２０％の重量ロスが認められた。
【００３５】
［実施例１Ｂ］
実施例１Ａとは別のサンプルであるが、実施例１Ａとほぼ同様にして得た結晶性ｔ−ＢＮ粉末をＣｕＫα線による粉末Ｘ線回折で調べた。得られた合成粉末のＸ線回折図を図３に示す。図２に示す公知のｈ−ＢＮのＸ線回折図形と、図３の粉末Ｘ線回折図を比べると、図３の粉末Ｘ線回折図の窒化硼素は相当ｔ−ＢＮ結晶化が進んでいて図１のｈ−ＢＮの［００２］の回折線及び［００４］回折線に対応する位置にシャープな回折線が夫々約２６．６°、約５５°に認められる。しかし、ｈ−ＢＮの［１０２］回折線に対応する位置に回折線が認められないことが分かる。また、ｈ−ＢＮの［１００］回折線に対応する位置（４１．５５°）にかなりシャープな回折線がある。この［１００］回折線はｈ−ＢＮのシャープな［１０１］回折線のある高角度側で低い［１０１］回折線とすそで重なっており、、［１０１］回折線は高角度側ですそを引いてやや高まったバックグラウンドを描いている。この［１０１］回折線はシャープな突起として存在していない。このことはこの合成窒化硼素粉末が結晶化が進んだ純度の高いｔ−ＢＮ粉末であることを意味する。図３の粉末は本発明にいうところの結晶性ｔ−ＢＮ粉末の一例である。
【００３６】
図３の粉末Ｘ線回折図の各回折線の２θの位置と半価幅を調べたところ、［００２］回折線は２６．５８°にあり、［００４］回折線は５５．０°にあり半価幅が０．４７°であった。このことからｈ−ＢＮ［００４］相当回折線の半価幅は約０．５°以下にできることがわかる。
【００３７】
［実施例１Ｃ］
実施例１Ａと同様にして得たｔ−ＢＮ微粉末のサンプルＳＥＭによる拡大写真（×２００００倍及び×１０，０００倍）を図５に示す。図５のＳＥＭ写真から、このｔ−ＢＮ合成粉末の一次粒子の平均粒径は約０．４５μｍであり、一次粒子の粒径は実質的に０．３〜０．７５μｍの範囲内に存在することが分かる。また、この一次粒子はｈ−ＢＮの一次粒子に見られる六方晶系に特有の六角板状の結晶粒子形状を示さず、結晶性ｔ−ＢＮ結晶に特有と考えられる円板状（大きなもの）ないし略球状（小さなもの）であることを認めた。
【００３８】
［実施例１Ｄ］
実施例１Ａと同様な方法で合成し、分散した一次粒子を多く含むｔ−ＢＮ粉末を種結晶として外掛けで原料中に１重量％添加した以外は実施例１Ａと同様にしてｔ−ＢＮ粉末を合成した。この実施例では、一次反応の進行も早くなり、最終生成ｔ−ＢＮの収率に一層の改善が認められた。なお、仕込み無水硼酸に対する生成ＢＮの収率は最高８０％以上にも達する。
【００３９】
［実施例１Ｅ］
実施例１Ａと同様な条件で作成したｔ−ＢＮ粉の分散体を作成し粒度分布測定を行い、その結果を図４に示す。測定はＨＯＲＩＢＡ  ＬＡ−７００粒径アナライザを用いて行った。その結果メジアン径０．３０μｍ、粒子径１μｍ以下の累積９５．２％、９０％粒子径は０．７５μｍであった。なおこの測定では、完全な一次粒子とは言えない（かなり凝集したまま測定される）点を留歩すると平均０．３μｍ以下であることは確実である。なお、その比表面積は２３．４ｍ2／ｃｍ3であった。なお、同様にして得た別のサンプルのＳＥＭ写真を図６に示す。粒子は略円板状ないし略球状をしており、平均一次粒子径は約０．３μｍであり、一次粒子の粒径は実質的に０．２〜０．４５μｍのごく狭い範囲内にあることが分かる。
【００４０】
［実施例１Ｆ］
無水硼酸と尿素の混合比を４：９（重量比）に変え、硼砂を用いることなく、一次工程加熱を１．５時間とし、最終温度を９２０〜９５０℃で１５分間保持し、かつ密閉容器のガス抜き孔を十分にしぼって内部を加圧状態にした以外は実施例１Ａ同様にしてＢＮを合成した。二次工程は実施例１Ａとほぼ同様の条件で行い、洗浄も同様に行った。極めて高純度のｔ−ＢＮが得られた。そのＳＥＭ写真を図７に示す。形状は略球形であり、平均一次粒子径は約０．２５μｍであり、一次粒子径は大部分が０．２〜０．３μｍで実質的に０．１５〜０．３８μｍ（即ち凡そ０．１〜０．４μｍ）の範囲にあることが分かる。なお、無水硼酸と尿素の混合比（重量比）は４：６〜４：９が好ましいが４：９が最良の結果を与えた。
【００４１】
［実施例１Ｇ］
実施例１Ｆと同様な条件で作成したサンプルｔ−ＢＮのＸ線回折図を図８に示す。
図８と図２の粉末Ｘ線回折図を比べると、図８の粉末Ｘ線回折図の窒化硼素は相当ｔ−ＢＮ結晶化が進んでいて図２のｈ−ＢＮの［００２］の回折線及び［１００］回折線に対応する位置にシャープな回折線が夫々２６．７°、４１．８°に認められる。しかし、［００２］の回折線の位置はｈ−ＢＮの対応回折線位置と比べて若干高角度側にずれており、ｈ−ＢＮの［１０２］回折線に対応する位置（５０°）に回折線が全く認められないことが分かる。また、ｈ−ＢＮの［１００］回折線に対応する位置（４１．８°）に余り高くないがシャープな回折線がある。この回折線はｈ−ＢＮの［１０１］回折線のある高角度側に肩部を経てやや長いすそを引いている（以下（１０）回折線という）が［１０１］回折線は明確な突起として存在しない。このことはこの合成窒化硼素粉末がｔ−ＢＮとしての結晶化が進んだ純度の高い単相ｔ−ＢＮ粉末であることを意味する。図８の粉末は本発明にいうところの高純度結晶性ｔ−ＢＮ粉末の一例である（特に０．２〜０．３μｍオーダーの超サブミクロンのもの）。バックグランドの低さから高純度であること、ｔ−ＢＮ単相であることが十分うかがえる。即ち、図３、図８の回折線共Ｂ2Ｏ3を示すピークは全く現れていない点が注目されよう。
【００４２】
［実施例２］（エンジン潤滑油の調製及び実用テスト）
［実施例２Ａ］
エンジン潤滑油を以下のようにして調製した。すなわち、潤滑油基油（石油系、引火点（ｃｏｃ）約２１８℃、４０℃における動粘度約２７．８ｍｍ2／ｓ（ｃＳｔ）６４重量部、ポリオキシエチレンココナットアルキルアミン誘導体（花王アミート１０２）６重量部からなる混合液を直径１０ｍｍのアルミナボール７．６ｋｇとともに容量７リットルのアルミナ製ポットミルに入れて６０ｒｐｍで１時間混合した。次に、結晶性ｔ−ＢＮ微粉末３０重量部を同じアルミナ製ポットミル容器内に追加し、６０ｒｐｍで２４時間混合、粉砕して均一に分散させた１リットル中に約３０重量％の硼砂を用いて製造した平均一次粒径０．３μｍの結晶性ｔ−ＢＮ微粉末を含む懸濁液（マスター液）を得た。この懸濁液を市販のエンジン潤滑油Ａ（ペテロルブインターナショナル（株）製バービスネオＳＪ１５Ｗ−４０）で約３０倍に希釈してｔ−ＢＮ微粉末を１．０重量％含むエンジン潤滑油とした。なお、市販のエンジン潤滑油Ａ中には添加剤として少量の酸化防止剤、粘度指数向上剤及び防錆剤が添加されている。
【００４３】
得られた結晶性ｔ−ＢＮ微粉末入りエンジン潤滑油を富士重工（株）製のセダン（車名レガシー、排気量２，０００ｃｃのＥＦＩ−ＭＴ車）のエンジンに入れ、同時にオイルフィルタを新品と交換して走行試験を実施した。走行試験を１５ｋｍの高速道路走行を含む片道約３７ｋｍの通勤ルートで行なった結果、アイドリング時及び走行時、特に高速走行時には明瞭にエンジンの回転騒音が減少するのを認めた。また、加速性が向上したことからエンジンの馬力が向上したと判断でき、レギュラーガソリン１リットル当たりの平均走行距離が６．８ｋｍ（市販のエンジン潤滑油Ａの使用時）から８．９ｋｍに伸びた。さらに、その後引き続き同じエンジン潤滑油を同セダンのエンジンの潤滑に継続して使用した結果、エンジン潤滑油自体の耐用も伸びており、２万ｋｍを超える走行にも耐え得ると判断された。また、エンジン潤滑油を抜き取ってオイルフィルタを点検したが、異常は全く認められなかった。
【００４４】
［実施例２Ｂ］（エンジン潤滑油の調製及び実用テスト）
硼砂を用いることなく製造した結晶性ｔ−ＢＮ（一次粒子径約０．２５μｍ）を用い、この結晶性ｔ−ＢＮ微粉末３０重量部を実施例２Ａと同様にして潤滑油基油６４重量部及びポリオキシエチレンココナットアルキルアミン誘導体６重量部と混合し、１リットル中に約３０重量％の結晶性ｔ−ＢＮ微粉末を含む懸濁液（マスター液）を得た。この懸濁液を市販のエンジン潤滑油Ｂ（日本石油（株）製、商品名ＺＯＡ、ＳＧ、１０Ｗ−３０）に混合してｔ−ＢＮ微粉末を１重量％含むエンジン潤滑油を得た。このエンジン潤滑油を三菱自動車（株）製のＲＶ車（車名パジェロ、排気量３，５００ｃｃのＥＣＩ−ＡＴ車）のエンジンに入れ、同時にオイルフィルタを新品と交換して走行試験を実施した。走行試験を高速道路を多用する（約４５％が高速道路である）走行区間で行なった結果、アイドリング時及び走行時、特に高速走行時におけるエンジンの回転騒音が明らかに減少するのを認めた。また、エンジンの馬力が向上したことによって加速性が向上し、市販のエンジン潤滑油Ｂ使用時のレギュラーガソリンによる１リットル当たりの走行距離が６．２ｋｍであったのに対し、この結晶性ｔ−ＢＮ微粉末入りエンジン潤滑油を使用したときには走行距離が７．８ｋｍに伸びた。
【００４５】
［実施例２Ｃ］（エンジン潤滑油の調製及び実用テスト）
潤滑油基油（石油系、引火約２１８℃、４０℃における動粘度約２７．８ｍｍ2／ｓ（ｃＳｔ））６４重量部、ポリオキシエチレンココナットアルキルアミン誘導体（花王アミート１０２）６重量部からなる混合液を容量７リットルのアルミナ製ポットミルの容器に直径１０ｍｍのアルミナボール７．６ｋｇとともに入れて６０ｒｐｍで１時間混合した。次に、例３と同手順で合成して精製し、実施例２Ａと同様にして３０重量％の結晶性ｔ−ＢＮ微粉末が油中に均一に分散した懸濁液（マスター液）を得た。
【００４６】
この懸濁液を市販のディーゼルエンジン潤滑油Ｃ（日本石油（株）製の商品名ＺＯＡディーゼルＲＶ、ＣＦ−ＳＡＥ１５Ｗ−４０、添加剤として酸化防止剤、粘度指数向上剤及び防錆剤を含む）に混合して結晶性ｔ−ＢＮ微粉末を１重量％含むエンジン潤滑油を得た。この結晶性ｔ−ＢＮ微粉末入りエンジン潤滑油をトヨタ自動車（株）製の小型貨物車（ハイラックスピックアップ、排気量２，８００ｃｃのターボチャージャ付きＭＴ車）のディ−ゼルエンジンに入れ、同時にオイルフィルタを新品と交換して走行試験を実施した。走行試験を高速道路を多用する（約２０％が高速道路である）走行区間で行なった結果、アイドリング時及び走行時、特に高速走行時におけるエンジンの回転騒音が明らかに減少するのを認めた。また、加速性が向上した他、市販のディーゼルエンジン潤滑油Ｃを使用したときの軽油１リットル当たりの走行距離が９．５ｋｍであったのに対し、本発明の結晶性ｔ−ＢＮ微粉末入りエンジン潤滑油を使用したときには走行距離が１０．９ｋｍに伸びた。
【００４７】
【発明の効果】
従来の窒化硼素の合成技術では、結晶性ｔ−ＢＮ微粉末は勿論、ｈ−ＢＮ粉末についても歩留りよく安価に提供できる量産方法が存在しなかった。このためｈ−ＢＮ粉末についても値段が高く、潤滑油としての応用も極く限られた用途のみに限定されていた。しかし、前述の合成技術が確立されたことによってｈ−ＢＮ粉末は勿論、特に固体潤滑性に優れた結晶性ｔ−ＢＮ微粉末を安価に量産して提供できるようになった。本発明は前記合成技術の確立を契機として従来知られていないｔ−ＢＮ微粉末の新用途への展開、本発明ではエンジン潤滑油に応用し、エンジン潤滑油への結晶性ｔ−ＢＮ微粉末の添加によって顕著な効果が得られることを確認した。すなわち、本発明のエンジン潤滑油をエンジンの潤滑に使用すれば、エンジンの回転騒音が明らかに低減すると同時に、燃料１リットル当たりの走行距離（燃費）が顕著に伸び、エンジン潤滑油自体の耐用寿命が延長し、エンジン潤滑油によるエンジンの冷却効果についても問題がないことを確認した。これらの試験結果に基づけば、エンジン本体の耐久性も当然延長されるはずである。よって本発明の結晶性ｔ−ＢＮ微粉末入りエンジン潤滑油をエンジンの潤滑に使用することによって、エンジン内部における摩擦抵抗を顕著に低減でき、エンジンの回転騒音の低減によって特に起動時や加速時、さらには高速走行時における車室内の静粛性を顕著に向上させられ、燃費とエンジンの耐用を顕著に向上させられることになる。かくて本発明のエンジン潤滑油の産業上の利用価値は多大である。さらに、本発明の潤滑油は、ベアリング、ギア、その他の回転ないし摺動部材に対する一般的潤滑油としても優れた性能を発揮することは言うまでもない。
【図面の簡単な説明】
【図１】従来のａ−ＢＮ微粉末の一例の粉末Ｘ線回折図である。
【図２】従来のｈ−ＢＮ粉末の一例の粉末Ｘ線回折図である。
【図３】本発明のエンジン潤滑油に添加される結晶性ｔ−ＢＮ微粉末の一例の粉末Ｘ線回折図である。
【図４】本発明のエンジン潤滑油に添加される結晶性ｔ−ＢＮ微粉末の一例の粒度分布グラフである。
【図５】本発明のエンジン潤滑油に添加される結晶性ｔ−ＢＮ微粉末の一例の走査型電子顕微鏡（ＳＥＭ）による拡大写真である。
【図６】本発明のエンジン潤滑油に添加される結晶性ｔ−ＢＮ微粉末の他の一例の走査型電子顕微鏡（ＳＥＭ）による拡大写真である。
【図７】本発明のエンジン潤滑油に添加される結晶性ｔ−ＢＮ微粉末の他の一例の走査型電子顕微鏡（ＳＥＭ）による拡大写真である。
【図８】本発明のエンジン潤滑油に添加される結晶性ｔ−ＢＮ微粉末の他の一例の粉末Ｘ線回折図である。
【図１】
0003719821.tif 000002
【図２】
0003719821.tif 000003
【図３】
0003719821.tif 000004
【図４】
0003719821.tif 000005
【図５】
0003719821.tif 000006
【図６】
0003719821.tif 000007
【図７】
0003719821.tif 000008
【図８】
0003719821.tif 000009